(57)【要約】【課題】 寿命特性と高率充放電特性に優れたリチウム二次電池用負極活物質、その製造方法及びそれを含むリチウム二次電池に関する。【解決手段】本発明はＢ、Ｐ、Ｌｉ、Ｇｅ、Ａｌ、Ｖ、及びこれらの混合物からなる群より選択される少なくとも一種の元素とシリコンオキシド（ＳｉＯｘ;ｘは１．５以下）を含むシリコン系複合体、及び炭素物質を含むリチウム二次電池用負極活物質及びその製造方法とこれを含むリチウム二次電池を提供する。【選択図】図４
2005259697.tif 000002
【特許請求の範囲】
【請求項１】
Ｂ、Ｐ、Ｌｉ、Ｇｅ、Ａｌ、Ｖ、及びこれらの混合物からなる群より選択される少なくとも一種の元素とシリコンオキシド（ＳｉＯｘ、ｘは１．５以下）を含むシリコン系複合体、及び炭素物質を含むことを特徴とするリチウム二次電池用負極活物質。
【請求項２】
前記ｘは０．５以上で且つ１．５以下であることを特徴とする請求項１に記載のリチウム二次電池用負極活物質。
【請求項３】
前記Ｂ、Ｐ、Ｌｉ、Ｇｅ、Ａｌ、Ｖ、及びこれらの混合物からなる群より選択される少なくとも一種の元素は、前記シリコン系複合体の全体重量に対して５０質量％以下になるように含まれることを特徴とする請求項１または請求項２に記載のリチウム二次電池用負極活物質。
【請求項４】
前記Ｂ、Ｐ、Ｌｉ、Ｇｅ、Ａｌ、Ｖ、及びこれらの混合物からなる群より選択される少なくとも一種の元素は、前記シリコン系複合体の全体質量に対して１０乃至３０質量％になるように含まれることを特徴とする請求項３に記載のリチウム二次電池用負極活物質。
【請求項５】
前記Ｂ、Ｐ、Ｌｉ、Ｇｅ、Ａｌ、Ｖ、及びこれらの混合物からなる群より選択される少なくとも一種の元素は、前記シリコンオキシド（ＳｉＯｘ、ｘは１．５以下、）にドーピングされていることを特徴とする請求項１乃至請求項４のいずれか一項に記載のリチウム二次電池用負極活物質
【請求項６】
前記炭素物質は、結晶質炭素または非晶質炭素であることを特徴とする請求項１乃至請求項５のいずれか一項に記載のリチウム二次電池用負極活物質。
【請求項７】
前記シリコン系複合体は、Ｓｉ、ＳｉＯ２、またはこれらの混合物をさらに含むことを特徴とする請求項１乃至請求項６のいずれか一項に記載のリチウム二次電池用負極活物質。
【請求項８】
前記シリコン系複合体と炭素物質の重量比は１０:９０乃至９０:１０であることを特徴とする、請求項１乃至請求項７のいずれか一項に記載のリチウム二次電池用負極活物質。
【請求項９】
前記シリコン系複合体と炭素物質の重量比は３０:７０乃至７０:３０であることを特徴とする、請求項１乃至請求項７のいずれか一項に記載のリチウム二次電池用負極活物質。
【請求項１０】
前記負極活物質は、下記の式１、
［式１］
非晶質化度（％）=（（急冷処理後、主要ＸＲＤピーク強度）/（急冷処理前、主要ＸＲＤピーク強度））*１００
によってＸ線回折ピークの強度比から計算された非晶質化度が５０％以上であることを特徴とする請求項１に記載のリチウム二次電池用負極活物質。
【請求項１１】
前記負極活物質は、ＧＩＴＴ法によるＬｉの拡散速度が１０-８乃至１０-６ｃｍ２/ｓｅｃであることを特徴とする請求項１に記載のリチウム二次電池用負極活物質。
【請求項１２】
前記負極活物質は、前記シリコン系複合体の表面に前記炭素物質を被覆したものであることを特徴とする請求項１に記載のリチウム二次電池用負極活物質。
【請求項１３】
前記負極活物質は、前記シリコン系複合体と前記炭素物質の混合物であることを特徴とする、請求項１に記載のリチウム二次電池用負極活物質。
【請求項１４】
前記負極活物質は、前記シリコン系複合体と前記炭素物質の混合物に炭素物質をさらに被覆したものであることを特徴とする請求項１に記載のリチウム二次電池用負極活物質。
【請求項１５】
Ｂ-含有化合物、Ｐ-含有化合物、Ｌｉ-含有化合物、Ｇｅ-含有化合物、Ａｌ-含有化合物、Ｖ-含有化合物及びこれらの混合物からなる群より選択される少なくとも一種の化合物と、ＳｉＯ２、及びＳｉを混合してシリコン系複合体の前駆体を調製する工程と、
前記前駆体を熱処理してＢ、Ｐ、Ｌｉ、Ｇｅ、Ａｌ、Ｖ、及びこれらの混合物からなる群より選択される少なくとも一種の元素とシリコンオキシド（ＳｉＯｘ、ｘは１．５以下、）を含むシリコン系複合体を製造する工程と、
前記シリコン系複合体を急冷させる工程と、
前記シリコン系複合体を炭素物質で被覆する工程と、
を含むことを特徴とするリチウム二次電池用負極活物質の製造方法。
【請求項１６】
前記ＳｉＯ２とＳｉは３:１乃至１:１の重量比で混合されることを特徴とする請求項１５に記載のリチウム二次電池用負極活物質の製造方法。
【請求項１７】
前記Ｂ-含有化合物、Ｐ-含有化合物、Ｌｉ-含有化合物、Ｇｅ-含有化合物、Ａｌ-含有化合物、Ｖ-含有化合物及びこれらの混合物からなる群より選択される少なくとも一種の化合物はガラス質形成酸化物であることを特徴とする請求項１５に記載のリチウム二次電池用負極活物質の製造方法。
【請求項１８】
前記Ｂ-含有化合物はＢ２Ｏ３及びＢ２Ｏからなる群より１種以上選択され、Ｐ-含有化合物はＰ２Ｏ５及びＰ２Ｏ３からなる群より１種以上選択され、Ｌｉ-含有化合物はＬｉ２Ｏ、Ｌｉ２ＣＯ３、及びＬｉＯＨからなる群より１種以上選択され、Ｇｅ-含有化合物はＧｅＯ２、Ａｌ-含有化合物はＡｌ２Ｏ３、Ｖ-含有化合物はＶ２Ｏ５であることを特徴とする請求項１５に記載のリチウム二次電池用負極活物質の製造方法。
【請求項１９】
前記Ｂ-含有化合物、Ｐ-含有化合物、Ｌｉ-含有化合物、Ｇｅ-含有化合物、Ａｌ-含有化合物、Ｖ-含有化合物及びこれらの混合物からなる群より選択される少なくとも一種の化合物は、ＳｉＯ２、Ｓｉ及び前記選択される化合物からなる混合物全体重量に対して５０質量％以下になるように添加されるものであることを特徴とする請求項１５に記載のリチウム二次電池用負極活物質の製造方法。
【請求項２０】
前記Ｂ-含有化合物、Ｐ-含有化合物、Ｌｉ-含有化合物、Ｇｅ-含有化合物、Ａｌ-含有化合物、Ｖ-含有化合物及びこれらの混合物からなる群より選択される少なくとも一種の化合物は、ＳｉＯ２、Ｓｉ及び前記選択される化合物からなる混合物全体重量に対して１０乃至３０質量％で添加されることを特徴とする請求項１９に記載のリチウム二次電池用負極活物質の製造方法。
【請求項２１】
前記熱処理温度は６００乃至１０００℃であることを特徴とする請求項１５に記載のリチウム二次電池用負極活物質の製造方法。
【請求項２２】
前記熱処理温度は８００乃至１０００℃であることを特徴とする請求項２１に記載のリチウム二次電池用負極活物質の製造方法。
【請求項２３】
前記ｘは０．５乃至１．５であることを特徴とする請求項１５に記載のリチウム二次電池用負極活物質の製造方法。
【請求項２４】
前記炭素物質は、結晶質炭素または非晶質炭素であることを特徴とする請求項１５に記載のリチウム二次電池用負極活物質の製造方法。
【請求項２５】
Ｂ-含有化合物、Ｐ-含有化合物、Ｌｉ-含有化合物、Ｇｅ-含有化合物、Ａｌ-含有化合物、Ｖ-含有化合物及びこれらの混合物からなる群より選択される少なくとも一種の化合物と、ＳｉＯ２、及びＳｉを混合してシリコン系複合体の前駆体を調製する工程と、
前記前駆体を熱処理してＢ、Ｐ、Ｌｉ、Ｇｅ、Ａｌ、Ｖ、及びこれらの混合物からなる群より選択される少なくとも一種の元素とシリコンオキシド（ＳｉＯｘ、ｘは１．５以下、）を含むシリコン系複合体をを製造する工程と、
前記シリコン系複合体と炭素物質を混合する工程と、
を含むことを特徴とするリチウム二次電池用負極活物質の製造方法。
【請求項２６】
前記Ｂ-含有化合物はＢ２Ｏ３及びＢ２Ｏからなる群より１種以上選択され、Ｐ-含有化合物はＰ２Ｏ５及びＰ２Ｏ３からなる群より１種以上選択され、Ｌｉ-含有化合物はＬｉ２Ｏ、Ｌｉ２ＣＯ３、及びＬｉＯＨからなる群より１種以上選択され、Ｇｅ-含有化合物はＧｅＯ２、Ａｌ-含有化合物はＡｌ２Ｏ３、Ｖ-含有化合物はＶ２Ｏ５であることを特徴とする請求項２５に記載のリチウム二次電池用負極活物質の製造方法。
【請求項２７】
前記ＳｉＯ２とＳｉとは、３：１乃至１：１の重量比に混合されることを特徴とする請求項２５に記載のリチウム二次電池用負極活物質の製造方法。
【請求項２８】
前記Ｂ-含有化合物、Ｐ-含有化合物、Ｌｉ-含有化合物、Ｇｅ-含有化合物、Ａｌ-含有化合物、Ｖ-含有化合物及びこれらの混合物からなる群より選択される少なくとも一つの化合物は、ガラス質形成前駆体であることを特徴とする請求項２５に記載のリチウム二次電池用負極活物質の製造方法。
【請求項２９】
前記熱処理温度は６００乃至１０００℃であることを特徴とする請求項２５に記載のリチウム二次電池用負極活物質の製造方法。
【請求項３０】
前記熱処理温度は８００乃至１０００℃であることを特徴とする請求項２９に記載のリチウム二次電池用負極活物質の製造方法。
【請求項３１】
前記熱処理工程後に急冷工程を追加的に実施することを特徴とする請求項２５に記載のリチウム二次電池用負極活物質の製造方法。
【請求項３２】
前記ｘは０．５乃至１．５であることを特徴とする請求項２５に記載のリチウム二次電池用負極活物質の製造方法。
【請求項３３】
前記Ｂ-含有化合物、Ｐ-含有化合物、Ｌｉ-含有化合物、Ｇｅ-含有化合物、Ａｌ-含有化合物、Ｖ-含有化合物及びこれらの混合物からなる群より選択される少なくとも一つの化合物は、ＳｉＯ２、Ｓｉ、及び前記選択される化合物からなる混合物全体重量に対して５０質量％以下になるように混合されることを特徴とする請求項２５に記載のリチウム二次電池用負極活物質の製造方法。
【請求項３４】
前記Ｂ-含有化合物、Ｐ-含有化合物、Ｌｉ-含有化合物、Ｇｅ-含有化合物、Ａｌ-含有化合物、Ｖ-含有化合物及びこれらの混合物からなる群より選択される少なくとも一つの化合物は、ＳｉＯ２、Ｓｉ、及び前記選択される化合物からなる混合物全体重量に対して１０乃至３０質量％になるように混合されることを特徴とする請求項３３に記載のリチウム二次電池用負極活物質の製造方法。
【請求項３５】
前記炭素物質は結晶質炭素または非晶質炭素であることを特徴とする請求項２５に記載のリチウム二次電池用負極活物質の製造方法。
【請求項３６】
前記シリコン系複合体と炭素物質の混合比率は１０:９０乃至９０:１０の重量比であることを特徴とする、請求項２５に記載のリチウム二次電池用負極活物質の製造方法。
【請求項３７】
前記シリコン系複合体と炭素物質の混合比率は３０:７０乃至７０:３０の重量比であることを特徴とする、請求項３６に記載のリチウム二次電池用負極活物質の製造方法。
【請求項３８】
前記シリコン系複合体と炭素物質の混合物を炭素物質で被覆する工程をさらに含むことを特徴とする、請求項２５に記載のリチウム二次電池用負極活物質の製造方法。
【請求項３９】
負極活物質を含む負極と、
リチウムの可逆的な挿入・脱離が可能な正極活物質を含む正極と、
電解液と、
を含むことを特徴とする、請求項１に記載のリチウム二次電池。
【発明の詳細な説明】
【技術分野】
【０００１】
本発明は、リチウム二次電池用負極活物質、リチウム二次電池用負極活物質、およびリチウム二次電池に関し、より詳しくは、寿命特性と高率充放電特性に優れたリチウム二次電池用負極活物質、その製造方法及びそれを含むリチウム二次電池に関する。
【背景技術】
【０００２】
最近、携帯電子機器の少量軽量化及び高性能化に対応するためにリチウム二次電池の高容量化が要望されている。しかし、リチウム二次電池用負極活物質の一つである黒鉛が３７２ｍＡｈ/ｇの理論容量を有するとしても、これより大容量の負極活物質を得るためには、非晶質炭素材または他の炭素材料の代わりに使える新規材料の開発が望まれている。
【０００３】
黒鉛の代わりに使える新規材料としては、従来から珪素やその化合物が検討対象になりつつある。珪素やその化合物は、珪素自体がリチウムと合金を形成し、黒鉛よりも大きい電気容量を示すことが知られている。
【０００４】
それで、最近はリチウム二次電池の負極材料として、（１）黒鉛に珪素化合物の粉末を単純に混合した材料、（２）シランカップリング剤などを利用して黒鉛表面に珪素化合物などを化学的に固定した材料、（３）黒鉛系炭素物質とＳｉなどの物質を非晶質炭素物質で結合または被覆した材料が提案されている。
【０００５】
しかし、前記（１）黒鉛に珪素化合物の粉末を単純に混合した材料は、黒鉛と珪素化合物が必ずしも密着されていないために、充放電サイクルを繰り返す間に、黒鉛が膨脹または収縮して珪素化合物が黒鉛から遊離され、この珪素化合物自体の電子伝導性が低いために、珪素化合物が負極活物質として十分に利用されないようになって、リチウム二次電池のサイクル特性が低下するという問題点がある。
【０００６】
また、前記（２）シランカップリング剤などを利用して黒鉛表面に珪素化合物などを化学的に固定した材料は充放電サイクルの初期には黒鉛と珪素化合物が密着した状態を維持して珪素化合物が黒鉛のように負極活物質として機能するが、充放電サイクルが進むに従ってリチウムとの合金形成により珪素化合物自体が膨脹し、この膨張がシランカップリング剤による結合を破壊して珪素化合物が黒鉛から遊離し、珪素化合物が負極活物質として十分に利用されなくなり、リチウム二次電池のサイクル特性が低下するという問題点がある。また、負極材料製造時にシランカップリング処理が均質に行なわれない場合があって、安定した品質の負極材料製造が容易でないという問題点がある。
【０００７】
また、前記（３）黒鉛系炭素物質とＳｉなどの金属物質を非晶質である炭素物質で結合または被覆した材料は（２）シランカップリング剤などを利用して黒鉛表面に珪素化合物などを化学的に固定した材料の前記問題点と同一な問題点がある。つまり、充放電サイクルが進むと、リチウムとの合金形成による金属物質自体の膨脹によって非晶質炭素物質による結合が破壊されて金属物質が黒鉛系炭素物質から遊離され、金属物質が負極活物質として十分に利用されないようになって、サイクル特性が低下するという問題点があった。
【発明の開示】
【発明が解決しようとする課題】
【０００８】
本発明は前記問題点を解決するためのものであって、寿命特性と高率充放電特性に優れたリチウム二次電池用負極活物質及びその製造方法を提供することにある。
【０００９】
本発明はまた、前記負極活物質を含むリチウム二次電池を提供することにある。
【課題を解決するための手段】
【００１０】
本発明はＢ、Ｐ、Ｌｉ、Ｇｅ、Ａｌ、Ｖ、及びこれらの混合物からなる群より選択される少なくとも一種の元素とシリコンオキシド（ＳｉＯｘ、ｘは１．５以下、）を含むシリコン系複合体、及び炭素物質を含むリチウム二次電池用負極活物質を提供する。
【００１１】
本発明はまた、Ｂ-含有化合物、Ｐ-含有化合物、Ｌｉ-含有化合物、Ｇｅ-含有化合物、Ａｌ-含有化合物、Ｖ-含有化合物及びこれらの混合物からなる群より選択される少なくとも一種の化合物と、ＳｉＯ２、及びＳｉを混合してシリコン系複合体の前駆体を調製する工程と、前記前駆体を熱処理してＢ、Ｐ、Ｌｉ、Ｇｅ、Ａｌ、Ｖ、及びこれらの混合物からなる群より選択される少なくとも一種の元素とシリコンオキシド（ＳｉＯｘ;ｘは１．５以下、）を含むシリコン系複合体を製造する工程と、前記シリコン系複合体を急冷させる段階;及び前記シリコン系複合体を炭素物質で被覆する工程とを含むリチウム二次電池用負極活物質の製造方法を提供する。
【００１２】
また、本発明は、Ｂ-含有化合物、Ｐ-含有化合物、Ｌｉ-含有化合物、Ｇｅ-含有化合物、Ａｌ-含有化合物、Ｖ-含有化合物及びこれらの混合物からなる群より選択される少なくとも一種の化合物と、ＳｉＯ２、及びＳｉを混合してシリコン系複合体の前駆体を調製する工程と、前記前駆体を熱処理してＢ、Ｐ、Ｌｉ、Ｇｅ、Ａｌ、Ｖ、及びこれらの混合物からなる群より選択される少なくとも一種の元素とシリコンオキシド（ＳｉＯｘ;ｘは１．５以下、）を含むシリコン系複合体を調製する工程と、前記シリコン系複合体と炭素物質を混合する工程とを含むリチウム二次電池用負極活物質の製造方法を提供する。
【００１３】
さらに、本発明は、前記負極活物質を含む負極と、リチウムの可逆的な挿入・脱離が可能な正極活物質を含む正極と、電解液と、を含むリチウム二次電池を提供する。
【発明の効果】
【００１４】
本発明のリチウム二次電池用負極活物質は、Ｂ、Ｐ、Ｌｉ、Ｇｅ、Ａｌ、Ｖ、及びこれらの混合物からなる群より選択される少なくとも一種の元素をＳｉＯｘに導入することによって、ＳｉＯｘの非晶質化度を高めてＬｉ原子の拡散速度を向上させることができ、リチウム二次電池の寿命特性と高率充放電特性を優れているように改善できる。
【発明を実施するための最良の形態】
【００１５】
本発明の負極活物質はＢ、Ｐ、Ｌｉ、Ｇｅ、Ａｌ、Ｖ、及びこれらの混合物からなる群より選択される少なくとも一種の元素とシリコンオキシド（ＳｉＯｘ、ｘは１．５以下、）を含むシリコン系複合体、及び炭素物質を含む。
【００１６】
本発明の負極活物質の第１具体例としてはＢ、Ｐ、Ｌｉ、Ｇｅ、Ａｌ、Ｖ、及びこれらの混合物（化合物を含む）からなる群より選択される少なくとも一種の元素とシリコンオキシド（ＳｉＯｘ;ｘは１．５以下、）を含むシリコン系複合体をコア物質として、前記コア物質の表面に炭素物質を被覆する形態がある。
【００１７】
図１はシリコン系複合体の表面に炭素物質を被覆している本発明のリチウム二次電池用負極活物質の一例を模式的に示した断面図である。図１に見るように、本発明の負極活物質はＢ、Ｐ、Ｌｉ、Ｇｅ、Ａｌ、Ｖ、及びこれらの混合物からなる群より選択される元素とシリコンオキシドを含む非晶質のシリコン系複合体１１内にナノサイズのシリコン結晶子１２が分散されている形態のコア物質１０の表面に炭素物質２１を被覆した構造を有する。
【００１８】
また、本発明の負極活物質の第２具体例としてはＢ、Ｐ、Ｌｉ、Ｇｅ、Ａｌ、Ｖ、及びこれらの混合物からなる群より選択される少なくとも一種の元素とシリコンオキシド（ＳｉＯｘ;ｘは１．５以下）を含むシリコン系複合体と炭素物質が混合された形態がある。
【００１９】
図２は前記シリコン系複合体と炭素物質が混合された形態である本発明の負極活物質の一例を模式的に示した断面図である。図２に示すように、本発明の負極活物質はＢ、Ｐ、Ｌｉ、Ｇｅ、Ａｌ、Ｖ、及びこれらの混合物からなる群より選択される少なくとも一種の元素とシリコンオキシドを含む非晶質のシリコン系複合体１１内にナノサイズのシリコン結晶子１２が分散されている形態で炭素物質２２と混合されていたり、前記シリコン系複合体１１の表面に炭素物質２２が付着している構造を有する。
【００２０】
また、本発明の負極活物質の第３具体例としては前記第２具体例の負極活物質の表面に炭素物質２１がさらに被覆された形態がある。
【００２１】
図３は本発明の第３具体例による負極活物質の一例を模式的に示した断面図である。図２から示すように、本発明の負極活物質はＢ、Ｐ、Ｌｉ、Ｇｅ、Ａｌ、Ｖ、及びこれらの混合物からなる群より選択される少なくとも一つの元素とシリコンオキシドを含む非晶質のシリコン系複合体１１内にナノサイズのシリコン結晶子１２が分散されている形態で炭素物質２２と混合されていて、前記混合物の表面に炭素物質２１が被覆されている構造を有する。
【００２２】
通常のＳｉＯｘは充放電の非可逆容量が高くて寿命が短かく、高率充放電効率がよくない。これは充放電時の構造的な安定性が低くてＬｉ原子の拡散速度が低いためであると考えられる。
【００２３】
本発明ではＢ、Ｐ、Ｌｉ 、Ｇｅ、Ａｌ、Ｖ、及びこれらの混合物からなる群より選択される少なくとも一種の元素をＳｉＯｘに導入することによってＳｉＯｘの非晶質化度を高めてＬｉ原子の拡散速度を向上させる。
【００２４】
本発明の負極活物質の非晶質化度は５０％以上であって、ＧＩＴＴ（ＧａｌｖａｎｉｃＩｎｔｅｒｍｉｔａｎｔ ｔｉｍｅ ｔｅｃｈｎｉｑｕｅ）法によってＬｉの拡散速度を測定すると、１０-８ｃｍ２/ｓｅｃ以上、好条件では１０-８乃至１０-６ｃｍ２/ｓｅｃの拡散速度を有する。
【００２５】
前記非晶質化度はＸ線回折ピークから計算でき、下記式１のように定義される。
【００２６】
[式１]
非晶質化度（％）=（（急冷処理後主要ＸＲＤピーク強度）/（急冷処理前主要ＸＲＤピーク強度））*１００
前記ＳｉＯｘのｘは１．５以下、に調節することが好ましく、０．５乃至１．５であることがさらに好ましい。ｘが１．５を超える場合には、電気化学的に反応しやすい点（reactive site）であるＳｉの相対的な量が少なくて、全体エネルギー密度が減少する。
【００２７】
前記Ｂ、Ｐ、Ｌｉ、Ｇｅ、Ａｌ、Ｖ、及びこれらの混合物からなる群より選択される少なくとも一種の元素からなる物質は、前記シリコン系複合体の全体重量に対して５０質量％以下が好ましくて、１０乃至３０質量％であることがさらに好ましい。前記選択された物質の含量が５０質量％を超える場合には、エネルギー密度及び非可逆容量が増加して、充放電特性が劣化する心配がある。
【００２８】
また、前記Ｂ、Ｐ、Ｌｉ、Ｇｅ、Ａｌ、Ｖまたはこれらの混合物は、前記シリコンオキシド（ＳｉＯｘ、ｘは１．５以下、）にドーピングされて緊密に結合していることがさらに好ましい。
【００２９】
また、前記シリコン系複合体は、Ｓｉ、ＳｉＯ２、またはこれらの混合物をさらに含むことが好ましく、さらにＳｉを含むことが一層好ましい。
【００３０】
前記炭素物質では結晶質炭素や非晶質炭素を用いることができ、前記シリコン系複合体と混合される前記第２具体例、及び第３具体例の場合には結晶質炭素であることがさらに好ましい。
【００３１】
前記結晶質炭素の例としては板状、球形または繊維状の天然黒鉛または人造黒鉛などがある。また、前記非晶質炭素の例としてはソフトカーボン（易黒鉛化炭素）またはハードカーボン（難黒鉛化炭素）がある。
【００３２】
前記ソフトカーボンは石炭系ピッチ、石油系ピッチ、タール（コールタール）、低分子量の中質油を約１０００℃で熱処理して得ることができる。
【００３３】
前記ハードカーボンはフェノール樹脂、ナフタレン樹脂、ポリビニルアルコール樹脂、ウレタン樹脂、ポリイミド樹脂、フラン樹脂、セルロース樹脂、エポキシ樹脂、ポリスチレン樹脂などを約１０００℃で熱処理して得ることができる。また、石油系、石炭系炭素原料または樹脂系炭素を３００乃至６００℃で熱処理したメゾフェースピッチ、原料コークス及び炭素原料を不融化処理した後、または不融化処理せずに６００乃至１５００℃で熱処理したメゾフェースピッチ炭化物、焼成されたコークスなどの非晶質炭素を使用することもできる。
【００３４】
本発明の第１具体例、第２具体例、及び第３具体例の負極活物質において、前記炭素物質は負極活物質全体重量に対して１０乃至９０質量％に含まれることが好ましく、３０乃至７０質量％に含まれることがさらに好ましい。炭素物質の含量が１０質量％未満である場合には電池の充放電時に発生の恐れがある活物質体積膨脹に対する支持体としての役割が著しく減少して電極寿命に悪影響を及ぼすおそれがあって、９０質量％を超える場合にはシリコン系複合体の構成比率減少による活物質自体の放電容量が減少して既存黒鉛材負極活物質よりも高いエネルギー密度を追求することは困難である。
【００３５】
以下、本発明の負極活物質の製造工程を説明する。
【００３６】
まず、本発明の第１具体例による負極活物質は、Ｂ-含有化合物、Ｐ-含有化合物、Ｌｉ-含有化合物、Ｇｅ-含有化合物、Ａｌ-含有化合物、Ｖ-含有化合物及びこれらの混合物からなる群より選択される少なくとも一種の化合物と、ＳｉＯ２、及びＳｉを混合してシリコン系複合体の前駆体を調製する工程と、前記前駆体を熱処理してＢ、Ｐ、Ｌｉ、Ｇｅ、Ａｌ、Ｖ、及びこれらの混合物からなる群より選択される少なくとも一種の元素とシリコンオキシド（ＳｉＯｘ;ｘは１．５以下）を含むシリコン系複合体を加熱状態で調製する工程と、前記シリコン系複合体を急冷させる段階;及び前記シリコン系複合体を炭素物質で被覆する工程とを含むリチウム二次電池用負極活物質の製造方法によって製造できる。
【００３７】
また、本発明の第２具体例による負極活物質は、Ｂ-含有化合物、Ｐ-含有化合物、Ｌｉ-含有化合物、Ｇｅ-含有化合物、Ａｌ-含有化合物、Ｖ-含有化合物及びこれらの混合物からなる群より選択される少なくとも一つの化合物と、ＳｉＯ２、及びＳｉを混合してシリコン系複合体の前駆体を調製する工程と、前記前駆体を熱処理してＢ、Ｐ、Ｌｉ、Ｇｅ、Ａｌ、Ｖ、及びこれらの混合物からなる群より選択される少なくとも一つの元素とシリコンオキシド（ＳｉＯｘ、ｘは１．５以下）を含むシリコン系複合体を製造する工程と、前記シリコン系複合体と炭素物質を混合する工程とを含むリチウム二次電池用負極活物質の製造方法によって製造できる。
【００３８】
また、本発明の第３具体例による負極活物質は、前記第２具体例による負極活物質を炭素物質で追加的に被覆する方法によって製造できる。前記炭素物質の被覆方法は第１具体例の製造方法に準する。前記第１具体例、第具体例及び第３具体例の負極活物質の製造方法において、前記ＳｉＯｘのｘは０．５乃至１．５であったことがさらに好ましい。
【００３９】
以下の説明は特別の説明がない限り前記第１具体例、第２具体例及び第３具体例に全て該当することとする。
【００４０】
前記負極活物質のシリコン系複合体を製造するために添加されるＳｉＯ２とＳｉ混合比が３:１乃至１:１の重量比になるように混合されるのが好ましい。
【００４１】
また、前記Ｂ-含有化合物、Ｐ-含有化合物、Ｌｉ-含有化合物、Ｇｅ-含有化合物、Ａｌ-含有化合物、Ｖ-含有化合物及びこれらの混合物からなる群より選択される少なくとも一種の化合物はガラス質形成前駆体であるのが好ましい。
【００４２】
前記Ｂ-含有化合物の例としてはＢ２Ｏ３、及びＢ２Ｏからなる群より選択される１種以上の化合物があって、Ｐ-含有化合物の例としてはＰ２Ｏ５、及びＰ２Ｏ３からなる群より選択される１種以上の化合物があって、Ｌｉ-含有化合物としてはＬｉ２Ｏ、Ｌｉ２ＣＯ３、及びＬｉＯＨからなる群より選択される１種以上の化合物があって、Ｇｅ-含有化合物としてはＧｅＯ２、Ａｌ-含有化合物としてはＡｌ２Ｏ３、Ｖ-含有化合物としてはＶ２Ｏ５などがある。前記化合物はＳｉＯ２及びＳｉと混合され、前記混合物全体重量に対して５０質量％以下になるように添加されるのが好ましくて、１０乃至３０質量％の添加がさらに好ましい。
【００４３】
前記混合物に対する熱処理温度は６００乃至１０００℃であるのが好ましくて、８００乃至１０００℃であることがさらに好ましい。熱処理温度が６００℃未満であれば熱拡散現象の低下で均一な非晶質シリコン系複合体の形成が難しくて、前記Ｂ、Ｐ、Ｌｉ、Ｇｅ、Ａｌ、Ｖ、及びこれらの混合物からなる群より選択される少なくとも一つの元素とシリコンオキシドを含む均一なシリコン系複合体の形成が難しくなる。また、熱処理温度が１０００℃を超えればＳｉ及びその他の成分の分解反応が起きて、望まない第２相が形成される可能性がある。
【００４４】
前記熱処理雰囲気は不活性雰囲気または真空雰囲気であるのが好ましい。このような熱処理工程によってＢ、Ｐ、Ｌｉ、Ｇｅ、Ａｌ、Ｖ、及びこれらの混合物からなる群より選択される少なくとも一つの元素とシリコンオキシドを含む均一な相のシリコン系複合体の形成が可能になって、さらに好ましくは前記元素が前記シリコンオキシドにドーピングされてシリコン系複合体の非晶質化度とＬｉの拡散速度を向上させることができる。
【００４５】
前記熱処理工程後には急冷工程を行う。前記急冷工程の方式は特定方法に限定されないが、水冷式、または溶融紡糸方式などを利用できる。前記溶融紡糸方式とは、溶解された物質を特定圧力のガスで押し出し、常温以下の表面温度に冷却されながら高速回転する銅製ロール上に微細ノズルから噴射させて急速凝固させる方法をいう。前記急冷時の冷却速度は１０２乃至１０７Ｋ/ｓｅｃであるのが好ましい。
【００４６】
前記熱処理工程及び急冷工程によってＢ、Ｐ、Ｌｉ、Ｇｅ、Ａｌ、Ｖ、及びこれらの混合物からなる群より選択される少なくとも一種の元素とシリコンオキシド（ＳｉＯｘ、ｘは１．５以下）を含むシリコン系複合体を製造する。前記シリコン複合体は本発明の第１具体例による負極活物質ではコア物質に当該する。
【００４７】
前記シリコン系複合体の表面を炭素物質で被覆すれば、本発明の第１具体例による負極活物質を製造でき、前記シリコン系複合体と前記炭素物質を混合したり、前記シリコン系複合体の表面に炭素物質を付着させて本発明の第２具体例による負極活物質を製造できる。また、前記第２具体例による負極活物質を炭素物質で被覆して第３具体例による負極活物質を製造できる。
【００４８】
この時、前記シリコン系複合体と炭素物質の重量比は１０:９０乃至９０:１０であるのが好ましくて、３０:７０乃至７０:３０であることがさらに好ましい。
【００４９】
前記炭素物質は結晶質炭素、または非晶質炭素であることができ、結晶質炭素の場合には前記シリコン系複合体と結晶質炭素を固形状または液状で混合して第２具体例による負極活物質を製造したり、前記混合過程を経た後、被覆工程を実施することによって結晶質炭素をコア物質に被覆した第１具体例または第３具体例の負極活物質を製造できる。
【００５０】
固形状で混合する場合には主に機械的な混合方法で被覆工程を実施できるが、機械的混合方法の一例として練る方法及び混合時に剪断力を印加できるように混合機の翼構造を変えたメカニカル混合または機械的に粒子間に剪断力を加えて粒子表面間の融合を誘導するメカノケミカル（機械化学）法などを利用する方法がある。
【００５１】
液状で混合する場合には固形状で混合する場合のように機械的に混合したり、または噴霧乾燥したり、噴霧熱分解したり、冷凍乾燥して実施できる。液状混合の場合、添加される溶媒としては水、有機溶媒またはその混合物を用いることができ、前記有機溶媒としてはエタノール、イソプロピルアルコール、トルエン、ベンゼン、ヘキサン、テトラヒドロフランなどを用いることができる。
【００５２】
また、前記炭素物質をシリコン系複合体の表面に付着させて第２具体例または第３具体例による負極活物質を製造する場合には前記炭素物質とシリコン系複合体の付着を容易にするためにフェノール樹脂、ナフタレン樹脂、ポリビニルアルコール樹脂、ウレタン樹脂、ポリイミド樹脂、フラン樹脂、セルロース樹脂、エポキシ樹脂、ポリスチレン樹脂などの樹脂類、石炭系ピッチ、石油系ピッチ、タールまたは低分子量の中質油などを共に混合して用いることができる。また、必要に応じては前記フェノール樹脂、ナフタレン樹脂、ポリビニルアルコール樹脂、ウレタン樹脂、ポリイミド樹脂、フラン樹脂、セルロース樹脂、エポキシ樹脂、ポリスチレン樹脂などの樹脂類、石炭系ピッチ、石油系ピッチ、タールまたは低分子量の中質油と混合した後に８００乃至１０００℃で炭化させることによって非晶質炭素膜を形成させることができる。
【００５３】
特に、非晶質炭素で被覆して第１具体例または第３具体例による負極活物質を製造する場合には炭素前駆体で被覆してから熱処理して炭素前駆体を炭化させる方法が利用できる。前記被覆方法は乾式または湿式の全ての混合方法に利用できる。また、メタン、エタン、プロパンなどのように炭素を含む気体を利用した化学蒸着（ＣＶＤ）法と同じ蒸着法も利用できる。前記炭素前駆体としてはフェノール樹脂、ナフタレン樹脂、ポリビニルアルコール樹脂、ウレタン樹脂、ポリイミド樹脂、フラン樹脂、セルロース樹脂、エポキシ樹脂、ポリスチレン樹脂などの樹脂類、石炭系ピッチ、石油系ピッチ、タールまたは低分子量の中質油などを用いることができる。
【００５４】
本発明のリチウム二次電池は前記負極活物質で製造された負極を含む。この負極は本発明による負極活物質をバインダーと混合して製造された負極合剤を銅などの集電体に塗布した負極として製造でき、必要に応じて導電剤を添加した負極も製造できる。
【００５５】
導電剤の例としては、ニッケル粉末、酸化コバルト、酸化チタン、カーボンなどがあって、導電剤として用いられるカーボンの例としては、ケッチェンブラック、アセチレンブラック、ファーネスブラック、黒鉛、炭素繊維、フラーレンなどがある。この中でも黒鉛は導電剤としての役割だけでなく電極構造骨格材としての役割も果せる。
【００５６】
図４は本発明のリチウム二次電池１の一例を示した分解斜視図である。リチウム二次電池１は負極２、正極３、この両電極２、３間に配置されたセパレータ４、電極２、３及びセパレータ４に含浸された電解液と、電池容器５と、電池容器５を封止する封止部材６を主な部品として構成されている。図４に示されたリチウム二次電池の形態は円筒形以外にも円筒形、角形、コイン形、またはシート形などの様々な形状にできる。
【００５７】
正極の特徴は正極活物質、導電剤及びバインダーからなる正極合剤を備えて構成されたことである。正極活物質としてはリチウムを可逆的に挿入/脱離できる化合物であるＬｉＭｎ２Ｏ４、ＬｉＣｏＯ２、ＬｉＮｉＯ２、ＬｉＦｅＯ２、Ｖ２Ｏ５、ＴｉＳ、またはＭｏＳなどがある。セパレータとしてはポリエチレン、ポリプロピレンなどのオレフィン系多孔質フィルムを用いることができる。
【００５８】
電解液としては、プロピレンカーボネート、エチレンカーボネート、ブチレンカーボネート、ベンゾニトリル、アセトニトリル、テトラハイドロフラン、２-メチルテトラハイドロフラン、γ-ブチロラクトン、ジオキソラン、４-メチルジオキソラン、Ｎ、Ｎ-ジメチルホルムアミド、ジメチルアセトアミド、ジメチルスルホキシド、ジオキサン、１、２-ジメトキシエタン、スルホラン、ジクロロエタン、クロロベンゼン、ニトロベンゼン、ジメチルカーボネート、メチルエチルカーボネート、ジエチルカーボネート、メチルプロピルカーボネート、メチルイソプロピルカーボネート、エチルブチルカーボネート、ジプロピルカーボネート、ジイソプロピルカーボネート、ジブチルカーボネート、ジエチレングリコール、ジメチルエーテルなどの非プロトン性溶媒、またはこれら溶媒のうちの２種以上を混合した混合溶媒に、ＬｉＰＦ６、ＬｉＢＦ４、ＬｉＳｂＦ６、ＬｉＡｓＦ６、ＬｉＣｌＯ４、ＬｉＣＦ３ＳＯ３、Ｌｉ（ＣＦ３ＳＯ２）２Ｎ、ＬｉＣ４Ｆ９ＳＯ３、ＬｉＳｂＦ６、ＬｉＡｌＯ４、ＬｉＡｌＣｌ４、ＬｉＮ（ＣａＦ２ａ+１ＳＯ２）（ＣｂＦ２ｂ+１ＳＯ２）（但し、ａ、ｂは自然数）、ＬｉＣｌ、ＬｉＩなどのリチウム塩からなる電解質１種または２種以上の混合物を 溶解させて用いることができる。
【００５９】
また、電解液の代りに高分子固体電解質を使用しても良く、この場合はリチウムイオンに対するイオン導電性が高い高分子を用いるのが好ましくて、ポリエチレンオキシド、ポリプロピレンオキシド、ポリエチレンイミンなどを使用でき、また、これら高分子に前記溶媒と溶質を添加してゲル状としたものを使用することもできる。
【００６０】
以下、本発明の好ましい実施例及び比較例を記載する。しかし、下記の実施例は本発明の好ましい一実施例にすぎず、本発明が下記の実施例に限られるわけではない。
【００６１】
[実施例１]
ＳｉＯ２とＳｉを１:１のモル比で混合した混合物１００重量部に対してＢ２Ｏ３２０重量部を添加したシリコン系複合体の前駆体を８００℃で減圧熱処理した後、１,０００Ｋ/ｓｅｃ．の速度で急冷してＳｉＯｘ（ｘ=１．４８）にＢが６．２質量％ドーピングされたシリコン系複合体を製造した。前記シリコン系複合体をコア物質としてその表面上に化学蒸着（ＣＶＤ）被覆工程を利用して非晶質炭素物質を３０質量％で被覆して本発明の第１具体例による負極活物質を製造した。
【００６２】
[比較例１]
粒子が５μｍであるＳｉ粉末の表面上に化学蒸着（ＣＶＤ）被覆工程を利用して非晶質炭素物質を３０質量％で被覆して炭素が被覆されたＳｉ複合体負極活物質を製造した。
【００６３】
[比較例２]
ＳｉＯ２とＳｉを１:１のモル比で混合した混合物を８００℃で減圧熱処理した後、１,０００Ｋ/ｓｅｃ．の速度で急冷してＳｉＯｘ（ｘ=１）を製造した。前記製造されたＳｉＯをコア物質として、その表面上に化学蒸着（ＣＶＤ）被覆工程を利用して非晶質炭素材を３０質量％被覆した後、炭素が被覆されたＳｉＯ複合体負極活物質を製造した。
【００６４】
[比較例３]
ＳｉＯ２とＳｉを３:１のモル比で混合した混合物１００重量部に対してＢ２Ｏ３２０重量部を添加した混合物を８００℃で減圧熱処理した次に、１,０００Ｋ/ｓｅｃ．速度で急冷してＳｉＯｘ（ｘ=１．９５）にＢが５．２質量％ドーピングされたシリコン系複合体を製造した。前記シリコン系複合体をコア物質として、その表面上に化学蒸着（ＣＶＤ）被覆工程を利用して非晶質炭素物質を３０質量％で被覆して負極活物質を製造した。
【００６５】
[実施例２]
ＳｉＯ２とＳｉを１:１のモル比で混合した混合物１００重量部に対してＢ２Ｏ３２０重量部を添加したシリコン系複合体の前駆体を８００℃で減圧熱処理した次に、１,０００Ｋ/ｓｅｃ．の速度で急冷してＳｉＯｘ（ｘ=１．４８）にＢが６．２質量％ドーピングされたシリコン系複合体を製造した。前記シリコン系複合体と黒鉛を７:３の重量比に混合して負極活物質を製造した。
【００６６】
[比較例４]
粒子の大きさが５μｍであるＳｉ粉末と黒鉛を７:３の重量比に混合して負極活物質を製造した。
【００６７】
[比較例５]
ＳｉＯ２とＳｉを１:１のモル比で混合した混合物を８００℃で減圧熱処理した次に、１,０００Ｋ/ｓｅｃの速度で急冷してＳｉＯｘ（ｘ=１）を製造した。前記製造されたＳｉＯと黒鉛を７:３の重量比に混合して複合体負極活物質を製造した。
【００６８】
[充放電試験用テストセル作製]
実施例１、２及び比較例１乃至５の負極活物質とポリ不和ビニリデンを９０:１０の比率でＮ-メチルピロリドンで混合してそれぞれの負極スラリーを製造した。実施例１、比較例１乃至３によって製造された負極活物質を含むスラリーをドクターブレード法で厚さ１０μｍの銅集電体に塗布し、真空雰囲気の中で１００℃、１時間乾燥してＮ-メチルピロリドンを揮発させた。このように積層して厚さ５０μｍの負極活物質層を持つ銅集電体にした後、直径１６mmの円形に孔をあけて切断して負極とした。
【００６９】
また、実施例２、比較例４及び５によって製造された負極活物質を含む負極スラリーを厚さ１８μｍの銅集電体に塗布し、真空雰囲気の中で１００℃、２４時間乾燥してＮ-メチルピロリドンを揮発させた。このようにして厚さ１２０μｍの負極活物質層を銅集電体に積層した後、直径１３mmの円形に孔をあけて切断して負極とした。
【００７０】
このように製造された負極を作用極として同じ直径の円形に切り出した金属リチウム箔を対極として、作用極と対極の間に多孔質ポリプロピレンフィルム製セパレータを挿入し、電解質としてジエチルカーボネート（ＤＥＣ）とエチレンカーボネート（ＥＣ）の混合溶媒（ＤＥＣ:ＥＣ=１:１）にＬｉＰＦ６を濃度１（モル/リットル）になるように溶解したものを使用してコイン形セルを作製した。
【００７１】
その後、実施例１、比較例１乃至３の負極活物質を含むコイン形セルに対して充放電の電流密度を０．２Ｃとして、充電終止電圧を０Ｖ（Ｌｉ/Ｌｉ+）、放電終止電圧を２．０Ｖ（Ｌｉ/Ｌｉ+）として充放電実験を実施した。
【００７２】
また、実施例２、比較例４、及び５の負極活物質を含むコイン形セルに対して充放電の電流密度を０．２Ｃとして、充電終止電圧を５ｍＶ（Ｌｉ/Ｌｉ+）、放電終止電圧を２．０Ｖ（Ｌｉ/Ｌｉ+）として充放電実験を実施した。
【００７３】
実施例１、２及び比較例１乃至５により製造された負極活物質の合金組成非晶質化度とこれを利用して製造された電池の放電容量、初期効率、電極寿命測定経過を下記表１に記載した。
【表１】
2005259697.tif 000003
【００７４】
表１の通りに実施例１、２によって製造された負極活物質を含むリチウム二次電池は非晶質化度が高くて、電極寿命が８０％以上で優れていたことを分かる。
【００７５】
本発明の技術範囲は前記実施形態に限定されるものではなく、本発明の思想を逸脱しない範囲内で様々な変更を加えることができる。
【図面の簡単な説明】
【００７６】
【図１】炭素物質がシリコン系複合体の表面に被覆された本発明の負極活物質の第１具体例を模式的に示した断面図である。
【図２】炭素物質とシリコン系複合体が混合された本発明の負極活物質の第２具体例を模式的に示した断面図である。
【図３】炭素物質とシリコン系複合体の混合物を炭素物質で被覆した本発明の負極活物質の第３具体例を模式的に示した断面図である。
【図４】本発明の実施形態であるリチウム二次電池の一例を示した分解斜視図である。
【符号の説明】
【００７７】
１ リチウム二次電池
２ 負極
３ 正極
４ セパレータ
５ 電池容器
６ 封止部材
【図１】
2005259697.tif 000004
【図２】
2005259697.tif 000005
【図３】
2005259697.tif 000006
【図４】
2005259697.tif 000007